(57)【要約】  【課題】  ローコストで施工性が良く、見栄えも良い、建築用又は構築用表面材料を提供する。  【解決手段】  骨材としての小石と、これら小石に配合する破砕した粒径３ｍｍ以下の透明な廃棄ガラスくずとをウレタン樹脂やエポキシ樹脂などの合成樹脂材で接着固化させる。  【選択図】  図１
2007303143.tif 000002
【特許請求の範囲】
【請求項１】
骨材としての小石と、これら小石に混在させる破砕した粒径３ｍｍ以下の透明な廃棄ガラスくずとをウレタン樹脂やエポキシ樹脂などの合成樹脂材で接着固化させた建築用又は構築用表面材料。
【請求項２】
骨材としての小石と、これら小石に混在させる破砕した粒径３ｍｍ以下の透明な廃棄蛍光管ガラスくずとをウレタン樹脂やエポキシ樹脂などの合成樹脂材で接着固化させた建築用又は構築用表面材料。
【請求項３】
骨材としての小石と、これら小石に混在させる破砕した粒径３ｍｍ以下の透明な廃棄板ガラスや廃棄ビンガラスくずとをウレタン樹脂やエポキシ樹脂などの合成樹脂材で接着固化させた建築用又は構築用表面材料。
【発明の詳細な説明】
【技術分野】
【０００１】
本発明は、コンクリート面やアスファルト面などの路盤材の上にきれいな小石などを樹脂で固めて、住宅用アプローチやカーポート、歩道、駐車場、公園などの景観重視の舗装に使用する建築用又は構築用表面材料に関するものである。
【背景技術】
【０００２】
従来、建築用又は構築用表面材料はコンクリート面やアスファルト面などの舗装上に、粒径４ｍｍ〜８ｍｍ程度のきれいな小石をエポキシ樹脂やウレタン樹脂などで固め、施工厚を６ｍｍ〜１０ｍｍとする方法で施工されてきた。しかしこの方法で施工すると小石と小石の隙間に泥が入り、汚くなることや、表面の小石がはがれたり、足が滑ったりするなど施工後にクレームが発生することがよくあり、問題視されてきた。そこで、滑り止めに関しては粒径の小さな桂砂を建築用又は構築用表面材料の施工途中で、樹脂が固まる前に上から振りかけるなどの方法がとられるようになってきた。
【０００３】
建築用又は構築用表面材に使う樹脂は本来、接着材であるので、施工時に樹脂がコテに絡みついてべたつき、作業性が悪く、作業服などにも付着し、汚すので職人から敬遠される傾向にあった。
【０００４】
建築用又は構築用表面材は材料費や施工費のコストが比較的高いことが普及を阻害している。
【０００５】
一方、蛍光管には微量ながら、水銀が含まれており、有害な廃棄物として定義付けられている。最近では徐々に水銀を抜く処理がされるようになってきたが、リサイクルまでには至っておらず、水銀を抜いた廃棄蛍光管ガラスくずの大部分は埋立て処分
されている。
【発明の開示】
【発明が解決しようとする課題】
【０００６】
建築用又は構築用表面材料はまず、上記のような施工後のお客様からのクレームをなくしていかねばならない。クレームで多いのは小石と小石の間に泥やゴミが入り、汚くなることなので、これを改善しなければならない。それと共に小石のはがれもなくしていかねばならない。また、足が滑ったりしないようにしなければならないが、滑り止めに桂砂を使う方法は桂砂の振りかけ方によって、色むらが発生する問題がある桂砂は土色をしている為、桂砂を多くかけると、本来のきれいな小石の色から、桂砂の土色に変わってしまう為である。
【０００７】
建築用又は構築用表面材料を施工する職人に気に入ってもらう為には、樹脂がコテに絡みつく、べたつきをなくして、施工性を良くしなければならない。べたつきの原因は小石と小石の間の隙間に入っている樹脂がコテの表面張力に引っ張られてコテ側に樹脂が絡みついてきてしまう為である。  
【０００８】
建築用又は構築用表面材料を普及させる為には材料費や施工費をコストダウンすることが必要である。材料費をコストダウンするためには表層材の施工厚を薄くして、材料の使用量を減らしてしまえば良いのであるが、その為には強度（圧縮強度、曲げ強度）を強くすることが課題である。施工費をコストダウンする為には同様に、表面材の施工厚を薄くして、材料の使用量を減らしてしまえば、施工も楽になり、コストダウンにつながってくる。
【０００９】
廃棄された蛍光管や板ガラスやビンガラスなどのガラスくずをリサイクルするための技術としては８００度以上の高温をかけて、廃棄ガラスくずを溶かして、ガラスに戻して再利用する技術があるが、コストがかかり過ぎる点が再利用の妨げとなっている。コストをかけない再利用の手段が求められている。
【課題を解決するための手段】
【００１０】
請求項１に記載の目的を達成するため、本発明では建築用又は構築用表面材料の骨材として使用する小石の粒径を１ｍｍ〜５ｍｍと比較的小さくして、表面材の施工厚を４ｍｍ〜８ｍｍと比較的薄くした。また、透明な廃棄ガラスくずを粒径３ｍｍ以下に破砕したものを小石などの骨材のつなぎに使うことを発明した。
【００１１】
小石と小石の間を細かい透明な廃棄ガラスくずで埋めることによって、泥やゴミが入るスペースをなくしてしまうと共に小石と小石をつなぐことによって、強度を強くして、小石がはがれないようにする。また、小石の表面に細かく破砕された、透明なガラスくずを付着させ、滑り止めとする。
【００１２】
樹脂がコテに絡みつく、べたつきをなくし、施工性をよくするため、小石と小石の間の隙間を細かい透明な廃棄ガラスくずで埋めてしまう。樹脂をその細かい透明な廃棄ガラスくずに浸透させることによって、樹脂がコテ側に引っ張られないようにする。
【００１３】
材料費と施工費のコストダウンのため、強度を３０％以上強くすることによって、施工厚を従来のものより、２０％程度薄くする。強度を強くする為には透明なガラスくずを粒径３ｍｍ以下に破砕したものを小石と小石の間の隙間に入れ、つなぎ材とし、小石と小石の接合強度を３０％以上強くする。
【００１４】
請求項２に記載の発明の廃棄蛍光管ガラスくずは、有毒な水銀を環境基準の推奨値（３ｍｇ／ｋｇ）以下に除去したものを使用する。本発明者は蛍光管ガラスの厚みが約１ｍｍと薄く、比較的柔らかいガラスであることに注目し、破砕実験を繰り返し、研究した結果、廃棄蛍光管ガラスは３ｍｍ以下に破砕すると、角が鋭利にならず、割れ方も丸みを帯びた形になる為、極めて安全性が高いので、高温でガラスを溶かすなどのコストをかけなくても本発明の建築用又は構築用表面材料として再利用できることを発明した。
【００１５】
請求項３に記載の発明は小石などの骨材のつなぎ材として、廃棄板ガラスや廃棄ビンガラスが使えないか、破砕実験を繰り返したが、これらのガラスは割れた角が鋭利になることが多いことが分かった。しかし、これらの廃棄板ガラスやビンガラスも３ｍｍ以下に破砕し、その後も２次的な加工を加えることなどによって、ガラスの角を丸めれば、使用することができる。
【発明の効果】
【００１６】
請求項１に記載の発明によれば、廃棄ガラスくずを使用したので、きわめて低コストで建築用又は構築用表面材料を製造することができる。しかも、従来の樹脂製表面材料に比べ、作業性が向上すると共に強度がでるので薄肉化を図ることができ、その結果、使用量を削減でき、コストを大幅に下げることができる建築用又は構築用表面材料を得ることができる。
【００１７】
請求項２に記載の発明によれば、請求項１の効果に加え、廃棄蛍光管ガラスくずは破砕するだけで角がでないので、安いコストで調達でき、全体のコストを下げることができるし、従来、処分場に捨てるしか方法がなかった廃棄蛍光管ガラスくずのリサイクルを促進することができる。
【００１８】
請求項３に記載の発明によれば、請求項１の効果に加え、廃棄板ガラスや廃棄ビンガラスくずの鋭利な角をなくすことによって、骨材のつなぎ材として使用することができ、廃棄板ガラスや廃棄ビンガラスのリサイクルを促進することができる。
【発明を実施するための最良の形態】
【００１９】
以下、本発明による建築用又は構築用表面材料の施工方法の一実施形態について、添付の図面を参照しながら説明する。
【００２０】
図１は骨材である小石の粒径が比較的小さい建築用又は構築用表面材の構造図である。骨材である小石（符号１）は粒径が１．５ｍｍ〜３ｍｍと比較的小さな粒の骨材を使用している。つなぎ材として使用する透明な廃棄ガラスくずは粒径１．５ｍｍ以下のものを重量比約３０％〜４０％程度使用している。
【００２１】
つなぎ材として使用する透明な廃棄ガラスくずを正確に分析すると、粒径が１ｍｍ〜１．５ｍｍの小粒状のもの（符号２）から、粒径が０．５ｍｍ〜１ｍｍの細粒状のもの（符号３）、粒径が０．５ｍｍ以下の微細粒状のもの（符号４）まで、適度にばらついているため、小石と小石の隙間に小粒状のガラスくずが入り込み、小石や小粒状のガラスくずの隙間に細粒状のガラスくずが入り込み、残された微細な隙間にも微細粒状のガラスくずが入り込むことによって、空間が隙間なく埋り、個体間の接着面積が増えるので、全体として強固な建築用又は構築用表面材を形成することができる。本発明品の建築用又は構築用表面材の施工厚みは４ｍｍ〜６ｍｍ（符号５）と薄いが十分な強度がある。
【００２２】
図１の建築用又は構築用表面材の特長としては強度が強く、施工厚みが薄くても十分な強度があるので、施工厚み４ｍｍ〜６ｍｍ程度でも施工できる。また、小石と小石の隙間につなぎ材である透明な廃棄ガラスくずが詰まっているため、泥やゴミが付きにくいし、小石がはがれることもほとんどない。また足がすべったりすることもない。付着するガラスは透明なため、きれいな小石本来の色が失われることもない。施工性はコテに樹脂が絡みつかないし、べたつかないのでとても施工しやすい。施工厚みが４ｍｍ〜６ｍｍと薄いので、材料費が安くなるし、施工量も減るので、施工が楽である。短所としては小石が小さいので小石のきれいさをアピールする点には欠けることと、透水性が少ししかないことである。
【００２３】
図２は骨材である小石の粒径が比較的大きい建築用又は構築用表面材の構造図である。骨材である小石（符号６）は粒径が２ｍｍ〜５ｍｍと比較的大きな粒の骨材を使用している。つなぎ材として使用する透明な廃棄ガラスくずは粒径３ｍｍ以下のものを重量比約３〜５％程度使用している。
【００２４】
つなぎ材として使用する透明な廃棄ガラスくずを正確に分析すると、粒径が１ｍｍ〜３ｍｍの小粒状のもの（符号７）から、粒径が０．５ｍｍ〜１ｍｍの細粒状のもの（符号３）、粒径が０．５ｍｍ以下の微細粒状のもの（符号４）まで、適度にばらついているため、小石と小石の隙間に小粒状のガラスくずが入り込み、小石や小粒状のガラスくずの隙間に細粒状のガラスくずが入り込み、残された微細な隙間にも微細粒状のガラスくずが入り込むことによって、空間が隙間なく埋り、個体間の接着面積が増えるので、全体として強固な建築用又は構築用表面材を形成することができる。本発明品の建築用又は構築用表面材料につなぎ材として使用する透明な廃棄ガラスくずは重量費３〜５％程度しか使用していないが、わずかな量でも３０％以上の強度ＵＰに役立っている。施工厚みは６ｍｍ〜８ｍｍ（符号８）と薄いが十分な強度がある。
【００２５】
図２の建築用又は構築用表面材の特長としては比較的大きな粒の小石を使うので、小石が持っている本来のきれいさが損なわれていない。また、つなぎ材として使う透明な廃棄ガラスくずの量も３〜５％と少ないので、透水性もある。つなぎ材として使う透明な廃棄ガラスくずは少量でも強度が増し、表面の小石のはがれを少なくしている。また、表面に透明なガラスくずが付着しているため、足が滑ることもなく、きれいな小石本来の色が失われることもない。施工性はコテに樹脂が絡みつかないし、べたつかないのでとても施工しやすい。強度も従来のものより、約３０％以上強いので、施工厚みは６ｍｍ〜８ｍｍと従来ものより、２０％程度薄くすることができる。このことによって、材料費が安くなるし、施工量も減るので施工が楽になる。短所としては小石と小石の隙間に泥やゴミが詰まりやすいことである。
【実施例】
【００２６】
本発明に係るつなぎ材である廃棄ガラスくずの配合効果を実証する為、強度試験をＪＩＳＲ５２０１に基づいて行った。図３は本発明品である建築用又は構築用表面材の強度試験結果を示す。
【００２７】
図３において、試験材Ａ、Ｂ、Ｃは骨材としての粒径が比較的小さい建築用又は構築用表面材であり、つなぎ材としての透明な廃棄ガラスくずの配合比率をそれぞれ、Ａは３０％、Ｂは４０％、Ｃは２５％にして強度にどの程度の差がでるか、実験してみた。
【００２８】
図３において、試験材Ｄ、Ｅは骨材としての粒径が比較的大きい建築用又は構築用表面材であり、つなぎ材としての透明な廃棄ガラスくずの配合比率をそれぞれ、Ｄは３％、Ｅは０％にして強度にどの程度の差がでるか、実験してみた。Ｅはつなぎ材としての透明な廃棄ガラスくずを配合していない従来品である。
【００２９】
図３の試験結果をみると試験材Ａ，Ｂ，Ｃは従来品Ｅに比べ、曲げ強度及び圧縮強度が約２倍以上であり、つなぎ材としての透明な廃棄ガラスくずが強度ＵＰに役立っていることが分かる。またつなぎ材としての透明な廃棄ガラスくずは２５％よりは３０％の方がより強度がＵＰすることが分かる。
【００３０】
図３の試験結果をみると試験材Ｄは従来品Ｅに比べ、曲げ強度及び圧縮強度が、約１．５倍以上であり、つなぎ材としての透明な廃棄ガラスくずは３％と少量でも強度は１．５倍以上に高まることが分かる。
【産業上の利用可能性】
【００３１】
廃棄蛍光管のガラスは厚みが約１ｍｍと薄く、わずかな力でも割れやすい柔らかいガラスである。これを３ｍｍ以下に粉砕すると角がなく丸みを帯びた形の安全なガラス砂を安価に得られる。この安全でかつ安価なガラス砂は本発明品である建築用又は構築用表面材料の他にもインターロッキングなどの材料にも使用できる。また、川砂が枯渇してきている現在では、モルタル用材料の砂としても使用できるし、コンクリート材料の砂としても使用できる。
【図面の簡単な説明】
【００３２】
【図１】骨材である小石の粒径が比較的小さい建築用又は構築用表面材の構造図
【図２】骨材である小石の粒径が比較的大きい建築用又は構築用表面材の構造図
【図３】建築用又は構築用表面材の曲げ強度、圧縮強度試験結果
【符号の説明】
【００３３】
１  粒径が１．５ｍｍ〜３．０ｍｍの    粒状の骨材
２  粒径が１．０ｍｍ〜１．５ｍｍの  小粒状の廃棄ガラスくず
３  粒径が０．５ｍｍ〜１．０ｍｍの  細粒状の廃棄ガラスくず
４  粒径が０．１ｍｍ〜０．５ｍｍの微細粒状の廃棄ガラスくず
５  建築用又は構築用表面材  厚み４ｍｍ〜６ｍｍ
６  粒径が２．０ｍｍ〜５．０ｍｍの  大粒状の骨材
７  粒径が１．０ｍｍ〜３．０ｍｍの  小粒状の廃棄ガラスくず
８  建築用又は構築用表面材  厚み６ｍｍ〜８ｍｍ
９  コンクリート
【図１】
2007303143.tif 000003
【図２】
2007303143.tif 000004
【図３】
2007303143.tif 000005